Procédé de réalisation d’une préparation réfractaire à base d’une poudre céramique de grade réfractaire, destinée à la fabrication additive d’un moule en céramique, caractérisé en ce qu’il comporte une opération préalable d’enrobage de la poudre céramique par un liant inorganique actif, formant une couche inorganique active autour des grains de ladite poudre. Procédé selon la revendication 1, caractérisé en ce qu’il comporte, après l’opération d’enrobage, une opération de calcination de la poudre céramique enrobée, à une température inférieure à 1000°C. Procédé selon la revendication 2, caractérisé en ce que l’opération de calcination est réalisée à une température comprise entre 600 et 1000°C. Procédé selon la revendication 2 ou 3, caractérisé en ce que l’opération de calcination est réalisée pendant une durée inférieure à 1 heure. Procédé selon l’une quelconque des revendications 1 à 4, caractérisé en ce que l’opération d’enrobage de la poudre céramique est réalisée par voie physique avec un liant inorganique actif sous forme de suspension colloïdale. Procédé selon la revendication 5, caractérisé en ce que la suspension colloïdale est un sol de silice, d’alumine, de zircone ou d’yttrine. Procédé selon la revendication 5 ou 6, caractérisé en ce que l’opération d’enrobage comporte une étape de mélange de la poudre céramique et de la solution colloïdale et une étape de séchage de la poudre céramique enrobée. Procédé selon la revendication 7, caractérisé en ce que l’opération de séchage est réalisée par atomisation ou séchage à lit fluidisé. Procédé selon l’une quelconque des revendications 1 à 4, caractérisé en ce que l’opération d’enrobage de la poudre céramique est réalisée par voie chimique avec un liant inorganique actif sous forme de précurseurs dans un solvant non-aqueux. Procédé selon la revendication 9, caractérisé en ce que les précurseurs sont des précurseurs de silice, d’alumine, de zircone ou d’yttrine. Préparation réfractaire pour la fabrication additive d’un moule en céramique, caractérisée en ce qu’elle est obtenue par le procédé selon l’une quelconque des revendications 1 à 10 et qu’elle comporte une poudre céramique dont les grains sont enrobés d’un liant inorganique actif. Préparation selon la revendication 11, caractérisée en ce que le liant inorganique actif comporte des polymères tels que l’acide polylactique (PLA), l’acrylonitrile butadiène styrène (ABS), le polycarbonate, le nylon et/ou le polyéthylène téréphtalate glycolisé (PETG), la poudre céramique étant dans une proportion comprise entre environ 40 et 60%. Préparation selon la revendication 11 ou 12, caractérisée en ce qu’elle comporte des additifs, tels que des polymères photosensibles, un solvant, un dispersant, un liant, un plastifiant et/ou un lubrifiant. Procédé de fabrication d’un moule par fabrication additive à partir d’une préparation réfractaire, caractérisé en ce que ladite préparation réfractaire est réalisée avec le procédé selon l’une quelconque des revendications 1 à 10. Procédé selon la revendication 14, caractérisé en ce qu’il comporte une opération de frittage à une température de 900 à 1200°C. Moule pour aube de turbomachine, caractérisé en ce qu’il est obtenu par le procédé selon la revendication 14 ou 15.